Способ получения металлосодержащих катализаторов

1. Способ получения каталитического материала, включающий смешивание связующего, пористого кристаллического материала, воды и одного или более предшественников первого цветного металла, который представляет собой Ni или Со, или их смесь, и одного или более предшественников второго цветного металла, который представляет собой Мо или W, или их смесь, с получением экструдируемой пасты; экструдирование пасты с получением сырого экструдата катализатора, сушку сырого экструдата катализатора для удаления воды и предварительное прокаливание сырого экструдата катализатора в атмосфере азота с получением предварительно прокаленного экструдата каталитического материала; осуществление ионного обмена предварительно прокаленного экструдата с получением подвергнутого ионному обмену экструдата и прокаливание подвергнутого ионному обмену экструдата с получением каталитического материала.
2. Способ по п. 1, в котором стадия смешивания дополнительно включает добавление одного или более предшественников одного или более благородных металлов Pt или Pd, или их смеси.
3. Способ по п. 1, в котором пористый кристаллический материал представляет собой ZSM-48, ZSM-5, ZSM-11, ZSM-22, ZSM-23, ZSM-35, ZSM-50, ZSM-57, ZSM-58, цеолит бета, морденит, МСМ-68, материал семейства МСМ-22, или МСМ-41, или смесь двух или более из них.
4. Способ по п. 2, в котором пористый кристаллический материал представляет собой ZSM-48, ZSM-5, ZSM-11, ZSM-22, ZSM-23, ZSM-35, ZSM-50, ZSM-57, ZSM-58, цеолит бета, морденит, МСМ-68, материал семейства МСМ-22, или МСМ-41, или смесь двух или более из них.
5. Способ по п. 3, в котором материал семейства МСМ-22 представляет собой МСМ-22, PSH-3, SSZ-25, МСМ-36, МСМ-49, МСМ-56, ERB-1, ЕММ-10, ЕММ-10-Р, EMM-12, EMM-13, UZM-8, UZM-8HS, ITQ-1, ITQ-2 или ITQ-30, или смесь двух или более из них.
6. Способ по п. 4, в котором материал семейства МСМ-22 представляет собой МСМ-22, PSH-3, SSZ-25, МСМ-36, МСМ-49, МСМ-56, ERB-1, ЕММ-10, ЕММ-10-Р, ЕММ-12, EMM-13, UZM-8, UZM-8HS, ITQ-1, ITQ-2 или ITQ-30, или смесь двух или более из них.
7. Способ по п. 1, в котором предшественник цветного металла представляет собой раствор нитратной соли цветного металла, карбонатной соли цветного металла, хлоридной соли цветного металла, ацетатной соли цветного металла или аммонийной соли оксида цветного металла, либо смеси любых двух или более из них.
8. Способ по п. 1, в котором по меньшей мере один предшественник цветного металла представляет собой раствор гептамолибдата аммония или вольфрамата аммония.
9. Способ по п. 2, в котором по меньшей мере один предшественник цветного металла представляет собой раствор гептамолибдата аммония или вольфрамата аммония.
10. Способ по п. 1, в котором стадию ионного обмена осуществляют с использованием раствора нитрата аммония, или раствора хлорида аммония, или раствора карбоната аммония, или раствора ацетата аммония с получением подвергнутого аммонийному обмену каталитического материала.
11. Способ по п. 1, в котором связующее представляет собой связующее на основе оксида алюминия, связующее на основе диоксида кремния, связующее на основе диоксида титана, связующее на основе диоксида церия или связующее на основе диоксида циркония, или смесь любых двух или более из них.
12. Способ по п. 11, в котором связующее на основе оксида алюминия представляет собой связующее, которое имеет микроструктуру псевдобемита.
13. Способ по п. 11, в котором связующее дополнительно включает легирующую добавку.
14. Способ по п. 13, в котором легирующая добавка представляет собой оксид магния или фосфор, или лантан.
15. Катализатор, полученный способом по п. 1, в котором прокаленный экструдат каталитического материала содержит цветные металлы в общем количестве 0,05-60%, цеолит или их смеси в количестве от 1% до 99%, а остальное по массе составляет связующее.
16. Катализатор по п. 15, в котором цветные металлы представляют собой Ni или Со и W или Мо, и катализатор содержит 0,05-20% Ni и 0,5-20% W, или катализатор содержит 0,05-20% Ni и 0,5-20% Мо или катализатор содержит 0,05-20% Со и 0,0-20% Мо.
17. Катализатор по п. 15, в котором цветные металлы представляют собой W или Мо и Ni, и катализатор содержит 1,0-5,0% Ni/3,0-15,0%W или 1,0-5,0% Ni/3,0-15,0% Мо.
18. Способ депарафинизации углеводородного сырья, включающий приведение углеводородного сырья в контакт с катализатором по п. 15.